Brevet FR2283100A1 — publié le 19760326

La présente invention a pour objet un mélange à base de plaire. Pour préparer un plaire à enduire, un plâtre fin ou un plftre gros de construction, il faut mettre de I' eau dans un récipient, puis ajouter le plâtre ; en principe, le plâtre est gaché à 100 % d'eau environ. L'épaississement de ce mélange se fait lentement, 11 eau ayant toujours tendance à remonter à la surface ; l'utilisateur est donc obligé de remuer constamment pour permettre au mélange eau-plâtre de devenir homogène. Lorsque le plâtre a une consistance déterminée, il est important de ne pas continuer le brassage, car, dans ce cas, il perd de sa dureté. Lorsque le plâtre a atteint la consistance adéquate, il doit aussitôt entre utilisé, car en raison de son épaississement rapide, son temps d'utilisation est très limité. Il est en effet de l'ordre de deux à quatre minutes et lton ne peut pas augmenter ce délai, méme avec des retardateurs de prise, sans risque de nuire à la qualité de 1 t enduit. Pour toutes ces raisons, il n'est pas possible de préparer, en une seule opération, une quantité importante de plâtre ; en outre, la difficulté qu'il y a d'obtenir un plftre ayant une parfaite consistance est un obstacle pour l'utilisateur qui n'a pas une pratique importantesde cette technique. La présente invention vise à pallier ces inconvénients en fournissant un mélange contenant du plttre, de la méthylcellulose, de l'amidon, au moins une colle végétale, au moins une colle annale, et de la carboxyméthylcellulose. Avantageusement, ce mélange comporte pour 1 000 parties en poids de plttre fin ou gros de construction : - 0,5 partie de méthylcellulose, - 0,2 partie d'amidon, - 0,3 partie de colle végétale, - 0,2 partie de colle animale, - et de 0,1 à 0,5 partie de carbo afithylcellulosev La présence des colles à l'intérieur du mélange lui fournit des qualités de rétention d'eau, qui permettent d'obtenir un mélange prêt à l'emploi après un léger brassage avec de l'eau. En pratique, on verse l'eau dans une auge, puis l'on rajoute le mélange à base de plâtre jusqu'à ce que celui-ci arrive à fleur d'eau. Le mélange à base de pâtre absorbe rapidement l'eau pour former une patte homogène dont l'obtention ne nécessite pas de gâchage. L'absorption importante d'eau par ce produit, lui vaut d'être plus facile à étendre, et plus facile à travailler, pour une même viscosité, qu'un plâtre traditionnel. En outre, la présence de colles procure au mélange des qualités adhésives supérieures à celles du plâtre, ainsi qu'une plus grande dureté. Contrairement aux plâtres traditionnels qui durcissent rapidement, le temps d'emploi de ce mélange peut varier entre quelqueS minutes et plusieurs heures, tout en conservant pendant tout cet intervalle du temps une même viscosité et les mêmes propretés. La durée du temps d'emploi est fonction de la quantité de retardateur, c'est-à-dire de carboxyméthylcellulose introduite dans le mélange. De par ses propriétés, ce type de mélange permet à un utilisateur non qualifié de réaliser un travail de qualité, sans gaspillage de produit. Un tel mélange de plâtre gros ou de plâtre fin peut être utilisé pour la fabrication d'éléments moulés, ou comme enduit, auquel cas il peut être appliqué soit manuellement, soit mécaniquement. Comme il va de soi, l'invention ne se limite pas à la seule composition de ce mélange, donnée ci-dessus à titre d'exemple; elle en embrasse, au contraire, toutes les variantes de composition. - REVENDICATIONS 1. - Mélange à base de plftre, caractérisé en ce qu' il comprend, en outre, de la méthylcellulose, de l'amidon, au moins une colle végétale, au moins une colle animale, et de la carboxyméthylcellulose. 2. - Mélange selon la revendication 1, caractérisé en ce qu'il comprend pour 1 000 parties en poids de plftre : - 0,5 partie de méthylcellulose, - 0,2 partie d'amidon, - 0,3 partie de colle végétale, - 0,2 partie de colle animale, - et de -0,1 à 0,5 partie de carbopyméthylcellulose.